화합물 ( B 2 ) 을 22 . 9 g , 화합물 ( C 2 ) 을 30 . 0 g 및 1 , 2 - 디 클로로에탄 400 g 을 질소 분위기 하 내부 온도 70 ℃ 에서 현탁액 으로 하 였 다 . 메탄 술폰산 17 . 2 g 을 천천히 첨가 하 고 , 발열 이 그치 는 것 을 확인 한 후 , 내부 온도 70 ℃ 로 승 온 하 여 8 시간 동안 반응 을 행하 였 다 . 실온 까지 냉각 시킨 후 , 톨루엔 600 g 을 첨가 하 고 , 유기 층 을 순수 200 g 으로 6 회 세정 한 후 , 유기 층 을 감압 건고 하 였 다 . 잔사 에 THF 200 g 을 첨가 하 여 균일 용액 으로 한 후 , 메탄올 600 g 으로 폴리머 를 재침 시켰 다 . 침강 한 폴리머 를 여과 로 분별 하 고 , 메탄올 400 g 으로 2 회 세정 을 행하 여 회수 하 였 다 . 회수 한 폴리머 를 70 ℃ 에서 진공 건조 시킴 으로써 ( A 7 ) 을 얻 었 다 . GPC 에 의해 중량 평균 분자량 ( Mw ) , 분산도 ( Mw / Mn ) 를 구한 결과 , Mw = 2450 , Mw / Mn = 2 . 58 이 었 다 .